본 발명 의 제조 방법 으로 제작 된 연료 전지용 전극 촉매 ( Pt / C - S ) 와 기존 합성법 으로 제작 된 백금 촉매 ( Pt / C ) 의 산소 환원 반응 내구 성 을 비교 하 기 위해 전해질 로써 N 2 saturated 0 . 1 M HClO 4 를 사용 하 였 고 , 전극 은 원형 glassy carbon 에 drop casting 방식 으로 백금 촉매 를 로딩 하 였 고 , 전극 의 넓이 는 0 . 2475 cm 2 로 하 여 , 0 . 6 V 에서 3 초 , 1 . 0 V 에서 3 초 동안 정전 압인 가 를 1 사이클 로 보 아 30 , 000 사이클 까지 번갈 아 인가 하 였 다 . 이 내구 성 평가 방법 은 수소 연료전지 의 환원 극 촉매 의 내구 성 을 평가 하 기 위해 널리 사용 되 는 방식 이 다 .